"弾性繊維の使用方法であって、a少なくとも1種のポリウレタン、ポリウレタン尿素またはこれらの混合物を含有する組成物を調製し、b前記組成物に可溶粘着防止組成物を約0.1から25重量添加し、そしてc前記組成物から繊維を紡糸工程で生じさせる、ことを含んで成っていてヤーン紡糸破断が前記粘着防止組成物を含有しない繊維のそれに比べて約20以上少ない方法。前記可溶粘着防止組成物に酢酸酪酸セルロース、酢酸プロピオン酸セルロースおよびこれらの混合物から成る群より選択したセルロースエステルを含有させる請求項1記載の方法。前記紡糸工程が乾式紡糸工程である請求項1記載の方法。前記ヤーン紡糸破断が前記粘着防止組成物を含有しない繊維のそれに比べて約50以上少ない請求項1記載の方法。更に染色補助剤を前記組成物に添加することも含んで成る請求項1記載の方法。前記ヤーン紡糸破断が前記粘着防止組成物を含有しない繊維のそれに比べて約90以上少ない請求項1記載の方法。更に前記組成物にステアリン酸カルシウム、ステアリン酸マグネシウム、有機ステアリン酸エステル、シリコーン油、鉱油およびこれらの混合物から成る群より選択した少なくとも1種の添加剤を添加することも含んで成る請求項1記載の方法。ポリウレタンまたはポリウレタン尿素および可溶粘着防止組成物を約0.1から25重量含有して成る弾性繊維を含有するヤーンパッケージであって、前記可溶粘着防止組成物を含有しないヤーンが示す中心部OETOTの約70以下の中心部OETOTを示すヤーンパッケージ。前記可溶粘着防止組成物が酢酸酪酸セルロース、酢酸プロピオン酸セルロースおよびこれらの混合物から成る群より選択されるセルロースエステルを含有する請求項8記載のヤーンパッケージ。前記可溶粘着防止組成物を含有しないヤーンが示す中心OETOTの約55以下の中心OETOTを示す請求項8記載のヤーンパッケージ。前記可溶粘着防止組成物を含有しないヤーンが示す表面OETOTの約40以下の中心OETOTを示す請求項8記載のヤーンパッケージ。本開示の態様を一般的に記述してきたが、以下の実施例に本開示の追加的態様をいくつか記述する。本開示の態様を以下の実施例および相当する本文および図と関連させて記述するが、本開示の態様をこのような記述に限定することを意図するものでない。逆に、本開示の態様の精神および範囲内に含まれるあらゆる変形、修飾形および相当物の全部を包含させることを意図する。オーバーエンドテイクオフテンションOETOTの測定を米国特許第4,296,174号のコラム4の20-45行および図6これは引用することによって本明細書に組み入れられるに記述されているようにして実施した。当該ヤーンの供給用管状パッケージから長さが183mのスパンデックスヤーンサンプルを45.7m/分の送り出し速度で取り出すのに要する平均引張荷重を測定する。以下の実施例では、当該パッケージの表面、中心および中心部で測定を行う。例えば、意図した巻きパターンが確立されるように繊維を数グラム取り出した後に測定、即ち表面OETOTの測定を行い、当該パッケージのおおよそ半分を取り出した後に測定、即ち中心OETOTの測定を行い、そして当該パッケージからおおよそ125gの繊維を除く全部を取り出した後に測定、即ち中心部OETOTの測定を行う。約1年間の貯蔵に近い条件を模擬する目的で47°Cで5日間老化させた後のOETOTをグラムで報告する。CAB粘着防止添加剤が0から4の範囲の濃度で入っている弾性繊維の調製を以下の方法に従って実施した。乾式紡糸機を用いて紡糸でCABを約40デニール44デシテックスのポリウレタン尿素繊維に入り込ませ、仕上げ剤を局所的に塗布した。本開示のスパンデックスサンプルは各々が以下の表1に示すように対照スパンデックスに比べてOETOTの点でかなりの向上を示した。以下に示す図1に、オーバーエンドテイクオフテンションOETOTで測定した時に供給用パッケージの中心部の所のヤーン粘着性をCAB添加剤が有意に低下させたことが示されている。OETOTがCABを添加していない対照品目に比べて低いことは好ましいことである、と言うのは、そのことはスパンデックスを巻き戻す時に必要な張力が低い即ち引張荷重が小さいことを示しているからであり、そのことはスパンデックスの粘着性が低いことを示している。参考として米国特許第6,232,374号のコラム6の58-65行の実施例1を参照のこと。ヤーン紡糸破断の測定では、フィラメントを乾式紡糸機に備わっている紡糸シャフトに通しながら前記フィラメントから溶媒を蒸発させている時に紡糸スレッドラインが1日当たりに破断する総回数を数えることで測定を実施する。CAB粘着防止添加剤を約0から1.5の濃度で添加した弾性繊維の調製を以下の方法に従って実施した。ヤーンタイプA:添加剤を標準的な濃度で用いて乾式紡糸機による紡糸でCABを約40デニール44デシテックスのポリウレタン尿素繊維に入り込ませて、仕上げ剤を局所的に塗布した。ヤーンタイプB:ヤーンタイプAと同じであるが、染色向上用添加剤dye-enhanceradditiveにスパンspunを追加的に2.5用いた。以下に示す表2に、CAB添加剤を添加するとヤーンタイプAおよびBの両方とも紡糸破断の数が有意に減少したことが示されている。本明細書では比率、濃度、量および他の数値データを範囲形式で表すことがあり得ることを注目すべきである。そのような範囲形式は便利さおよび簡潔さの目的で用いるものであり、従って、その範囲の限界として明確に示した数値を包含するばかりでなくまたその範囲内に含まれる数値および小領域の各々をあたかも明確に示す如く個々の数値または小領域の全部も包含するとして柔軟な様式で解釈されるべきであると理解されるべきである。例示として、約0.1から約5の濃度範囲は明確に示した約0.1重量から約5重量の濃度を包含するばかりでなくまたその示した範囲内に入る個々の濃度例えば1、2、3および4および小領域例えば0.5、1.1、2.2、3.3および4.4も包含すると解釈されるべきである。1つの態様として、用語約は数値の有効数字に従う従来の四捨五入を包含し得る。加うるに、語句約‘x’から‘y’は約‘x’から約‘y’を包含する。上述した態様に対して様々な変更および修飾を行うことができる。本明細書ではそのような修飾形および変形の全部を本開示の範囲内に含めて以下の請求項で保護することを意図する。"